(57)【要約】  本発明は、特に医薬品、食品、および栄養分野からの有機素材を光から保護する方法に関し、該方法は、式（１）の色素および式（２）の色素ならびにＵＶ吸収剤、場合により更なる色素の配合物を担体材料に塗布または組み込むことと、そのように処理した担体材料を光源と保護される有機素材との間に配置することとを含む。
2007523224.tif 000002
【特許請求の範囲】
【請求項１】
有機素材、特に食品および栄養分野からの有機素材を光から保護する方法であって、
担体材料に、式（１）：
【化１】
2007523224.tif 000013
で示される色素と、式（２）：
【化２】
2007523224.tif 000014
で示される色素と、ＵＶ吸収剤と、場合により更なる色素との配合物を塗布するか、または組み込むこと、および、
そのように処理された担体材料を光源と保護される有機素材との間に配置すること、
を含む方法。
【請求項２】
式（１）および（２）の色素に加えて、式（３）：
【化３】
2007523224.tif 000015
で示される色素を使用することを含む、請求項１記載の方法。
【請求項３】
ＵＶ吸収剤として、２−（２’−ヒドロキシフェニル）ベンゾトリアゾールのクラス、２−ヒドロキシベンゾフェノンのクラス、置換もしくは非置換安息香酸のエステルのクラス、アクリレートのクラス、オキサミドのクラス、２−（２−ヒドロキシフェニル）−１，３，５−トリアジンのクラス、レゾルシノールのモノベンゾエートのクラス、ホルムアミジンのクラスからのＵＶ吸収剤、または２５℃で１２００〜１４００、好ましくは１３００〜１３５０の比重量を有する、式（４）：
【化４】
2007523224.tif 000016
で示されるポリエステルＵＶ吸収剤を使用することを含む、請求項１または２のいずれか記載の方法。
【請求項４】
ＵＶ吸収剤として、式（８）、（９）、（１０）または（１１）：
【化５】
2007523224.tif 000017
で示されるＵＶ吸収剤を使用することを含む、請求項１または２のいずれか記載の方法。
【請求項５】
光からの有機素材の保護における、請求項１記載の式（１）および（２）の色素とＵＶ吸収剤との配合物の使用。
【請求項６】
光からの有機素材の保護における、請求項２記載の式（１）、（２）および（３）の色素とＵＶ吸収剤との配合物の使用。
【請求項７】
ＵＶ吸収剤として、２−（２’−ヒドロキシフェニル）ベンゾトリアゾールのクラス、２−ヒドロキシベンゾフェノンのクラス、置換もしくは非置換安息香酸のエステルのクラス、アクリレートのクラス、オキサミドのクラス、２−（２−ヒドロキシフェニル）−１，３，５−トリアジンのクラス、レゾルシノールのモノベンゾエートのクラス、ホルムアミジンのクラスからのＵＶ吸収剤、または２５℃で１２００〜１４００、好ましくは１３００〜１３５０の比重量を有する、式（４）：
【化６】
2007523224.tif 000018
で示されるポリエステルＵＶ吸収剤を使用することを含む、請求項５または６のいずれか記載の使用。
【請求項８】
ＵＶ吸収剤として、式（８）、（９）、（１０）または（１１）のＵＶ吸収剤を使用することを含む、請求項５または６に記載の使用。
【請求項９】
有機素材が栄養物質または食料品である、請求項１〜４のいずれか一項に記載の方法。
【請求項１０】
有機素材が医薬である、請求項１〜４のいずれか一項に記載の方法。
【発明の詳細な説明】
【技術分野】
【０００１】
本発明は、日光（「可視光」）、そして特に人工光が引き起こす損傷から有機素材を保護する方法に関する。
【０００２】
有機素材、例えば医薬、または特に食品および栄養分野からの有機素材、例えば野菜、果物、肉は、特に日光の短波長範囲（５００ｎｍまで）およびＵＶ範囲における光照射に感受性がある有機物質を含有する。
【０００３】
日光および人工光のスペクトルは異なる。例えばネオン管のスペクトルでは、２５０〜４００ｎｍのＵＶの割合は日光と比較すると小さいが、４００〜５００ｎｍの吸光（約４８０ｎｍ（青色領域）で最大）を有する光の割合は、日光の場合よりも著しく大きい。
【０００４】
多くの食料品、例えば果物、肉、牛乳、ビール、キノコは、ＵＶ光ならびに５００ｎｍまでの日光に非常に感受性があることが知られているビタミンＢ２を含有している。ビタミンＢ２は、リボフラビンの名称でも知られており、特に卵、牛乳、レバー、チーズ、および魚に高濃度で存在する。
【０００５】
【化７】
2007523224.tif 000003
【０００６】
リボフラビンの光感受性が、例えば牛乳が主として光を透過しないテトラパックまたは白く着色された瓶に保管され販売される理由の１つでもある。
【０００７】
光からの保護のためのＵＶ吸収剤の使用は、食品業界ではそれ自体公知である。しかし、市販のＵＶ吸収剤は、約３００〜４００ｎｍのスペクトル範囲でのみ有効であり、同じようにクリティカルな４００〜５００ｎｍのスペクトル範囲では有効でないことが示されている。
【０００８】
したがって、クリティカルなスペクトル範囲全体にわたる、光の損傷作用からの有機素材のより優れた保護への要求がなお存在する。
【０００９】
予期しないことに、本発明の方法が、先に述べた基準を実質的に満たすことが見出された。
【００１０】
したがって、本発明は、有機素材、特に食品および栄養分野からの有機素材を光から保護する方法に関し、この方法は、担体材料に、式（１）：
【００１１】
【化８】
2007523224.tif 000004
【００１２】
で示される色素と、式（２）：
【００１３】
【化９】
2007523224.tif 000005
【００１４】
で示される色素と、ＵＶ吸収剤と、場合により更なる色素との配合物を塗布するか、または組み込むこと、および、
そのように処理された担体材料を光源と保護される有機素材との間に配置すること、
を含む。
【００１５】
式（１）および（２）の色素に加えて、他の色素も本発明の配合物に存在させることができる。
【００１６】
式（１）および（２）の色素ならびに式（３）：
【００１７】
【化１０】
2007523224.tif 000006
【００１８】
で示される色素ならびにＵＶ吸収剤の配合物が好ましい。
【００１９】
担体材料と混合されるか、または担体材料に塗布されて使用する配合物の量は、幅広い範囲で変化しうる。概して、担体材料に基づいて０．００１〜５重量％、特に０．０１〜２重量％、とりわけ０．０３〜０．５重量％の量が有利であると判明した。
【００２０】
本発明の方法に適するＵＶ吸収剤は、特に、２−（２’−ヒドロキシフェニル）ベンゾトリアゾール、２−ヒドロキシベンゾフェノン、置換もしくは非置換安息香酸のエステル、アクリレート、オキサミド、２−（２−ヒドロキシフェニル）−１，３，５−トリアジン、レゾルシノールのモノベンゾエートまたはホルムアミジンのクラスの化合物、ならびに２５℃で１２００〜１４００、好ましくは１３００〜１３５０の比重量を有する、式（４）：
【００２１】
【化１１】
2007523224.tif 000007
【００２２】
で示されるポリエステルＵＶ吸収剤である。
【００２３】
２−（２’−ヒドロキシフェニル）ベンゾトリアゾールのクラスからは、例えば，２−（２’−ヒドロキシ−５’−メチルフェニル）ベンゾトリアゾール、２−（３’，５’−ジ−ｔｅｒｔ−ブチル−２’−ヒドロキシフェニル）−ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラ−メチルブチル）フェニル）ベンゾトリアゾール、２−（３’，５’−ジ−ｔｅｒｔ−ブチル−２’−ヒドロキシフェニル）−５−クロロベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’、５’−ビス（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロベンゾトリアゾール、２−（３’−ｔｅｒｔ−ブチル−５’−［２−（２−エチルヘキシルオキシ）カルボニルエチル］−２’−ヒドロキシフェニル）−５−クロロ−ベンゾトリアゾール、２−（３’−ｔｅｒｔ−ブチル−２’−ヒドロキシ−５’−（２−メトキシカルボニルエチル）フェニル）−５−クロロベンゾトリアゾール、２−（３’−ｔｅｒｔ−ブチル−２’−ヒドロキシ−５’−（２−メトキシカルボニルエチル）−フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソ−オクチルオキシカルボニルエチル）フェニル−ベンゾトリアゾール、２，２’−メチレン−ビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］−２Ｈ−ベンゾトリアゾールとポリエチレングリコール３００とのエステル交換反応生成物；（Ｒ−ＣＨ２ＣＨ２−ＣＯＯ−ＣＨ２ＣＨ２）２−（式中、Ｒ＝３’−ｔｅｒｔ−ブチル−４’−ヒドロキシ−５’−２Ｈ−ベンゾトリアゾール−２−イルフェニル）；２−［２’−ヒドロキシ−３’−（α，α−ジメチルベンジル）−５’−（１，１，３，３−テトラメチルブチル）フェニル］ベンゾトリアゾール；および２−［２’−ヒドロキシ−３’−（１，１，３，３−テトラメチルブチル）−５’−（α，α−ジメチルベンジル）フェニル］ベンゾトリアゾールが挙げられる。
【００２４】
２−ヒドロキシベンゾフェノンのクラスからは、例えば、４−ヒドロキシ誘導体、４−メトキシ誘導体、４−オクチルオキシ誘導体、４−デシルオキシ誘導体、４−ドデシルオキシ誘導体、４−ベンジルオキシ誘導体、４，２’，４’−トリヒドロキシ誘導体および２’−ヒドロキシ−４，４’−ジメトキシ誘導体が挙げられる。
【００２５】
２−（２−ヒドロキシフェニル）−１，３，５−トリアジンのクラスからは、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロピルオキシ）フェニル］−４，６−ビス（２，４−ジメチルフェニル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジンおよび２−（２−ヒドロキシフェニル）−４−（４−メトキシフェニル）−６−フェニル−１，３，５−トリアジンが挙げられる。
【００２６】
オキサミドのクラスからは、例えば、４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エチルオキサニリドおよび２−エトキシ−２’−エチル−５，４’−ジ−ｔｅｒｔ−ブトキサニリドとのその混合物、ならびにｏ−およびｐ−メトキシ−２置換オキサニリドの混合物そしてｏ−およびｐ−エトキシ−２置換オキサニリドの混合物が挙げられる。
【００２７】
置換もしくは非置換安息香酸のエステルとしては、例えば、４−ｔｅｒｔ−ブチルフェニルサリチレート、フェニルサリチレート、オクチルフェニルサリチレート、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエートおよび２−メチル−４，６−ジ−ｔｅｒｔ−ブチルフェニル３，５−ジ−ｔｅｒｔ−ブチル−４−ヒドロキシベンゾエートが挙げられる。
【００２８】
アクリレートのクラスからは、例えば、エチルα−シアノ−β，β−ジ−フェニルアクリレート、イソオクチルα−シアノ−β，β−ジフェニルアクリレート、メチルα−メトキシカルボニルシンナメート、メチルα−シアノ−β−メチル−ｐ−メトキシシンナメート、ブチルα−シアノ−β−メチル−ｐ−メトキシシンナメート、メチルα−メトキシカルボニル−ｐ−メトキシシンナメートおよびＮ−（β−メトキシカルボニル−β−シアノビニル）−２−メチルインドリンが挙げられる。
【００２９】
モノベンゾエートレゾルシノールは、例えば、式（５）：
【００３０】
【化１２】
2007523224.tif 000008
【００３１】
で示される化合物である。
【００３２】
ホルムアミジンは、例えば、式（６）：
【００３３】
【化１３】
2007523224.tif 000009
【００３４】
で示される化合物である。
【００３５】
ＵＶ吸収剤として、例えば、米国特許第６，２０７，７４０号、国際公開公報第０２／１４４１８号、欧州特許公開第０  ３５０  ３８６号、米国特許第４，６６１，５６６号、米国特許第４，７４９，７７２号、および欧州特許公開第０  ２７２  ６９２号に記載されているような、活性メチン化合物、例えば非置換もしくは置換マロネートエステルを含む組成物も使用できる。
【００３６】
以下のＵＶ吸収剤およびその混合物も、本発明の方法において使用できる；ポリ（オキシ−１，２−エタンジイル），α−［４−（２−シアノ−３−エトキシ−３−オキソ−１−プロペニル）−２−メトキシフェニル］−ω−ヒドロキシ−およびポリ（オキシ−１，２−エタンジイル），α−［４−（２−シアノ−３−エトキシ−３−オキソ−１−プロペニル）フェニル］−ω−ヒドロキシ−。
【００３７】
本発明によって使用される配合物は、好ましくは、式（７）：
【００３８】
【化１４】
2007523224.tif 000010
【００３９】
（式中、
Ｒ１は、水素またはハロゲン、好ましくは塩素であり、
Ｒ２は、Ｃ１〜Ｃ１２アルキル、好ましくは、非置換であるかまたはフェニルで置換されているＣ１〜Ｃ６アルキルであり、
Ｒ３は、Ｃ１〜Ｃ１２アルキル、好ましくは、非置換であるかまたはフェニルで置換されているＣ１〜Ｃ６アルキルである）
で示されるＵＶ吸収剤を含む。
【００４０】
Ｒ２またはＲ３としてのＣ１〜Ｃ１２アルキルおよびＣ１〜Ｃ６アルキルは、直鎖であるか、またはＣ３以上で分岐される。
【００４１】
本発明に従って使用される配合物は、特に、式（８）、（９）、（１０）および（１１）：
【００４２】
【化１５】
2007523224.tif 000011
【００４３】
で示されるＵＶ吸収剤１つ以上を含む。
【００４４】
ＵＶ吸収剤の量は、幅広い範囲で変化しうる。担体材料の重量に基づいて、有利には０．０１〜１．０重量％、特に０．０２〜０．６重量％、とりわけ０．０５〜０．４重量％のＵＶ吸収剤が使用される。
【００４５】
式（１）〜（１１）の化合物は公知であり、公知の方法によると、本質的に公知の手法で調製できる。
【００４６】
本発明の方法に適する担体材料は、一般に、ガラスあるいは高分子量有機材料で製造された透明なプラスチックフィルムまたはプラスチックシートより成る。
【００４７】
プラスチックフィルムまたはプラスチックシートの製造に適する高分子量有機材料は、極く一般的にはポリマー、例えば特に、ポリエステル（ＰＥＳ、ＰＥＴ）、ポリカーボネート（ＰＣ）、ポリスチレン（ＰＳ）、ポリメチルメタクリレート（ＰＭＭＡ）、ポリアミド、ポリエチレンおよびポリプロピレンなどのポリオレフィン、ポリビニルクロライド、エチル−ブチルアクリレート（ＥＢＡ）、ポリビニルブチレート（ＰＶＢ）、スチレン／アクリロニトリル（ＳＡＮ）ならびにアクリロニトリル／ブタジエン／スチレン（ＡＢＳ）である。
【００４８】
特に好ましいのは、ポリエステル、ポリメチルメタクリレートおよびポリアミドである。とりわけ好ましいのは、テレフタル酸とグリコール、特にエチレングリコールとの重縮合により得られる線状芳香族ポリエステル、あるいはテレフタル酸と１，４−ビス（ヒドロキシメチル）シクロヘキサンとの縮合生成物、例えば、ポリエチレンテレフタレート（ＰＥＴ）、ポリエチレンナフタレート（ＰＥＮ）またはポリブチレンテレフタレート（ＰＢＴＰ）；またポリカーボネート、例えばα，α−ジメチル−４，４−ジヒドロキシ−ジフェニルメタンとホスゲンとから得られるもの、あるいはポリビニルクロリドおよびポリアミドをベースとするポリマー、例えばポリアミド６またはポリアミド６．６である。
【００４９】
本発明の方法は例えば、押出機、ロールミルまたは混合もしくは粉砕装置を使用して、式（１）および（２）、そして場合により（３）の色素と、ＵＶ吸収剤とを、プラスチックフィルムまたはプラスチックシートを製造するために使用されるプラスチック粒子またはカラーポリマー粒子と共に混合することにより実施され、色素およびＵＶ吸収剤が高分子量材料中に溶解または微細に分散されるという結果を伴う。本発明に従って使用される配合物の色素成分およびＵＶ吸収剤の添加は、同時にまたは連続して行なうことができ、それらを添加する順序は要望どおりに選択される。
【００５０】
上記方式で処理されたプラスチック粒子またはカラーポリマー粒子は、次に、それ自体公知の方法により加工され、フィルムまたはシートを形成するか、あるいは成形物、例えば固体もしくは液体物質用の容器、例えば飲料用または医薬製剤（例えば丸剤または滴剤）用の容器もしくは瓶を形成する。
【００５１】
色素およびＵＶ吸収剤の混合は、実際の加工工程の直前に、例えば本発明に従って使用される配合物の色素成分、粉状のＵＶ吸収剤および粒状または粉状の高分子量有機材料、そして場合により、追加成分、例えば添加剤も押出機の取り入れゾーンに直接、連続して同時に供給することによっても実施可能であり、成分は加工の直前に混合される。しかし一般に、本発明に従って使用される配合物を高分子量有機材料中にあらかじめ混合することが好ましい。
【００５２】
脆化を減少させるために、フィルム製造前にいわゆる可塑剤を高分子量化合物に組み込むことが多くの場合望ましい。可塑剤として、例えばリン酸、フタル酸またはセバシン酸のエステルが使用される。本発明の方法において、本発明に従って使用される配合物の組み込み前または組み込み後に、可塑剤をポリマー中に組み込むことができる。色の各種の色調を実現するために、高分子量有機材料に、式（１）および（２）、そして場合により（３）の色素に加えて、所望の量の更なる色素または他の着色剤も、場合により更なる添加剤、例えばフィラーまたはドライヤーと共に添加することも可能である。
【００５３】
本発明の方法の更なる実施態様は、例えば本発明に従って使用される配合物を吹付けまたは塗布することにより、あるいは本発明に従って使用される配合物の色素成分およびＵＶ吸収剤を互に独立に吹付けまたは塗布することにより、ガラスまたは事前に製造された透明プラスチックフィルムを処理することを含み、吹付けまたは塗布は任意の順序で実施される。
【００５４】
本発明の方法により処理された先述の材料、特にポリエステルで作られた材料は、非常に良好な使用中の堅牢特性、例えば特に光および高温の光に対する良好な堅牢性により特徴付けられる。
【００５５】
本発明は、光からの有機素材の保護における、式（１）および（２）、そして場合により（３）の色素、ならびにＵＶ吸収剤の配合物の使用にも関する。
【００５６】
光源と保護される有機素材との間に、本発明の配合物により処理した担体材料を導入するために、各種の方法が使用できる。
【００５７】
保護される有機素材は例えば、本発明の配合物で処理されたプラスチックフィルムで封入することができる。本発明に従って製造されたフィルムは、例えば温室を覆うためにも使用できる。更なる可能性は、本発明の配合物を、例えば、ガラス窓、ガラス瓶、医薬製品および医薬製剤の容器またはパッケージに、プラスチック窓に、またはガラスもしくはプラスチックで作られた食器棚扉へ直接塗布すること、あるいはガラスもしくはプラスチックの窓またはガラスもしくはプラスチックで作られた食器棚扉に、本発明の配合物により処理されたプラスチックフィルムを施すことを含む。加えて、直接光源、例えばネオン管には、それへの本発明の配合物の塗布による、または本発明の配合物により処理したプラスチックフィルムの接着による仕上げを施すことができる。
【００５８】
以下の実施例を、本発明を説明するために供する。別途示さない限り、部は重量部であり、パーセンテージは重量パーセンテージである。温度はセ氏度で示す。重量部と容量部の間の関係は、グラムと立方センチメートルとの間の関係と同じである。
【００５９】
実施例１
ポリエステルグラニュール（ＰＥＴ  Ａｒｎｉｔｅ  Ｄ０４−３００、ＤＳＭ）１２００．００ｇを１３０℃で４時間予備乾燥させ、次に
式（１）の色素０．１６ｇ、
式（２）の色素０．２２ｇ、および式（１１）：
【００６０】
【化１６】
2007523224.tif 000012
【００６１】
で示されるＵＶ吸収剤２．４ｇを「ローラーラック」混合装置内で６０回転／分で１５分間均質に混合した。
均質な混合物を、６個の加熱ゾーンを有する押出機［二軸スクリュー２５ｍｍ、（Ｃｏｌｌｉｎ，Ｄ−８５５６０，Ｅｂｅｓｂｅｒｇ）］で最高温度２７５℃で押出して、水で冷却し、造粒機［Ｔｕｒｂ  Ｅｔｕｖｅ  ＴＥ  ２５、（ＭＡＰＡＧ  ＡＧ，ＣＨ−３００１，Ｂｅｒｎ）］で造粒して、次に１３０℃で４時間乾燥させた。
全般にわたる良好な堅牢特性、特に光および高温の光に対する非常に良好な堅牢性を有する黄褐色に着色したポリエステルグラニュールが得られ、これを公知の方法、例えば、射出成形法、ブロー成形法、押出法または圧延法により加工して、シートまたはフィルムに成形するか、あるいは成形物、例えば固体もしくは液体物質用の容器、例えば飲料用または医薬製剤（例えば丸剤または滴剤）用の容器もしくは瓶に成形した。
【００６２】
実施例２
ポリエステルグラニュール（ＰＥＴ  Ａｒｎｉｔｅ  Ｄ０４−３００、ＤＳＭ）１２００．００ｇを１３０℃で４時間予備乾燥させ、次に
式（１）の色素０．１２ｇ、
式（２）の色素０．１８ｇ、
式（３）の色素０．１５ｇ、および
式（１１）のＵＶ吸収剤２．４ｇを「ローラーラック」混合装置内で６０回転／分で１５分間均質に混合した。
均質な混合物を、６個の加熱ゾーンを有する押出機［二軸スクリュー２５ｍｍ、（Ｃｏｌｌｉｎ，Ｄ−８５５６０，Ｅｂｅｓｂｅｒｇ）］で最高温度２７５℃で押出して、水で冷却し、造粒機［Ｔｕｒｂ  Ｅｔｕｖｅ  ＴＥ  ２５、（ＭＡＰＡＧ  ＡＧ，ＣＨ−３００１，Ｂｅｒｎ）］で造粒して、次に１３０℃で４時間乾燥させた。
全般にわたる良好な堅牢特性、特に光および高温の光に対する非常に良好な堅牢性を有する緑色に着色したポリエステルグラニュールが得られ、これを公知の方法により加工して、シートまたはフィルムに成形するか、あるいは成形物、例えば固体もしくは液体物質用の容器、例えば飲料用または医薬製剤（例えば丸剤または滴剤）用の容器もしくは瓶に成形した。
【国際調査報告】
2007523224.tif 000019
2007523224.tif 000020
2007523224.tif 000021